본 발명은 주물유기 제조 방법에 관한 것으로, 보다 상세하게는 최종 제조된 주물유기 제품의 성분 함유량을 방짜유기의 성분 함유량과 유사하게 구현하여 방짜유기와 같은 미려한 색상과 강도의 특성을 유지하고, 탈산제를 첨가하지 않고서도 제품의 내외부에 잔존하는 기포를 제거하여 매끄러운 표면을 가진 주물유기 제품을 제조할 수 있으며, 냉간가공성을 향상시킬 수 있는 주물유기 제조 방법에 관한 것이다. 본 발명에 따른 주물유기 제조 방법은 구리와 주석을 일정한 중량비로 합금하고 용해하여 주괴를 만드는 유기합금단계와; 상기 유기합금단계에서 만들어진 주괴를 녹여 용융상태로 만든 후 금속플라스크에 주입하고, 상기 금속플라스크를 일정 온도를 갖는 소성로에서 일정시간 냉각시켜 유기원본을 만드는 주조단계와; 상기 주조단계에서 만들어진 유기원본을 열처리하는 열처리단계와; 상기 열처리단계를 통해 열처리된 유기원본을 일정 온도 이하에서 절삭 가공하여 최종 주물유기 제품을 생산하는 냉간절삭가공단계를; 포함하되, 상기 유기합금단계는, 주석 24.2ㅁ0.5 중량%, 나머지 구리로 합금되는 것을 특징으로 한다.
주어진 문장을 읽고 간략하게 요약해주세요.

문장: 
[ 발명의 명칭 ]
주물유기 제조 방법MANUFACTURING METHOD OF CASTING KOREAN BRONZE
[ 기술분야 ]
본 발명은 주물유기 제조 방법에 관한 것으로, 보다 상세하게는 최종 제조된 주물유기 제품의 성분 함유량을 방짜유기의 성분 함유량과 유사하게 구현하여 방짜유기와 같은 미려한 색상과 강도의 특성을 유지하고, 탈산제를 첨가하지 않고서도 제품의 내외부에 잔존하는 기포를 제거하여 매끄러운 표면을 가진 주물유기 제품을 제조할 수 있으며, 냉간가공성을 향상시킬 수 있는 주물유기 제조 방법에 관한 것이다.
[ 배경기술 ]
유기(놋쇠)는 지난 수천 년 동안은 물론 지금까지도 일상생활에서 우리나라의 전통 식기나 악기 제작에 사용되고 있다. 구리 78% 주석 22%의 방짜유기는 오늘날의 관점에서도 우수한 기술로 볼 수 있다. 유기(놋쇠)의 제작과정은 기술적인 측면에서 합금설계 단계와 주조단계 그리고 각종 열처리 단계로 구분된다. 합금설계 단계에서는 합금에 포함될 원소의 종류와 함량이 정해지며, 이후 주조단계에서는 미리 준비한 형틀에 합금을 녹여 부어 제품의 형태를 만들게 된다. 유기(놋쇠) 중 일부는 여기에서 제작이 완료되나 일부는 추가적으로 실시되는 두드림 및 각종 열처리를 거쳐 최종 제품으로 완성된다. 유기(놋쇠)의 화학조성과 제작과정 간에는 기술적으로 불가분의 관계가 존재하며 합금의 특성 면에서 주석함량을 높였다는 점과 납을 첨가하지 않았다는 점이 부각되며, 제작과정에 주조공정 외에 두드림 작업과 담금질 처리가 추가되었다는 사실이 분명하게 드러난다.방짜유기(方字鍮器)를 국립국어원 표준국어사전에는 '품질이 좋은 놋쇠를 녹여 부은 다음 다시 두드려 만든 그릇'이라 일컫는다. 고대로부터 현재까지 품질이 좋은 놋쇠는 전통적인 유기(놋쇠)제작 방법인 방짜기법으로 제작했는데, 이는 구리 78%와 주석 22%를 정확한 비율로 합금하여 두드려서 만드는 놋제품이다. 이런 기법으로 만들어진 방짜유기는 휘거나 잘 깨지지 않으며 비교적 변색되지 않을 뿐아니라 쓸수록 윤기가 나는 장점이 있다.사용 가능한 유기(鍮器)는 구리 및 주석을 포함하되, 선택적으로 은 등의 금속을 포함하는 합금으로, 바람직하게는 78 중량%의 구리와 22 중량%의 주석으로 이루어진다. 이는 다양한 방법에 의해 제조될 수 있다. 예를 들어, 주물 유기법, 방짜 유기법, 반방짜 유기법 등이 있다. 주물 유기법은 쇳물을 일정한 틀에 부어 그릇을 만드는 방법이고, 방짜 유기법은 구리와 주석이 78 중량%와 22 중량%의 비율로 합금된 놋쇠를 불에 달구어 메질(망치질)을 되풀이해서 얇게 늘여가며 형태를 잡아가는 방법이며, 반방짜 유기법은 주물 유기에 방짜 유기법을 절충한 방법이다.한편, 주물유기의 성분 함유량은 대략 구리 80~82 중량% 주석 18~20 중량%의 비율을 보이며 이는 방짜 유기의 함유량인 구리 78 중량%와 주석 22 중량%보다 주석 비율이 낮다. 이는 합금 주조 시 용탕의 온도가 과열되어 주석이 산화물(SnO₂)의 형태로 손실되기 때문이다. 그래서 방짜유기와 동등한 색상을 내기가 쉽지 않으며 주물유기의 외부 잔류 기포와 냉간 절삭 가공 시 표면을 연마할 때 내부의 잔류 기포가 밖으로 노출되어 매끄러운 표면을 가진 제품의 구현이 어려운 문제점이 있다.종래기술로 등록특허공보 제10-0925973호(2009.11.09. 공고)에는 "유기의 제조 방법 및 이에 의해 제조된 유기"가 개시되어 있다.상기 종래기술에서는 기존 감압식 주조의 과정만을 설명하여 실제 유기(놋쇠)를 재료로 정밀한 표면이 필요한 제품의 생산에 적용하기가 쉽지 않았으며 기존 실리콘 형틀에 왁스 사출기로 사출하여 제작하는 방식은 부피가 크고 두께가 두꺼운 제품일 때 왁스의 수축률로 인해 형태가 변형되어 정교한 왁스 원본의 제작이 쉽지 않은 단점이 있다.다른 종래기술로 등록특허공보 제10-1472347호(2014.12.15. 공고)에는 "유기용 동합금재 및 그이 제조 방법"이 개시되어 있다.상기 다른 종래기술에서는 공장식 대량 설비를 갖춰야 하는 단점과 기존 방짜 유기와 동등한 색상과 강도의 특성을 가지고 있는 모든 공정이 완료된 1차 가공품에 대한 내용을 개시하고 있어 방짜 유기에서 해결되지 않는 복잡/다양한 디자인의 2차 가공 제품의 제작시 1차 가공 공정을 다시 수행해야하는 점이 생길 수 있는 문제점이 있다.
[ 발명의 개요 ]

[ 해결하려는 과제 ]
본 발명은 상기와 같은 종래기술의 문제점을 해결하기 위하여 안출된 것으로, 본 발명의 목적은 구리 78% 주석 22% 함량의 방짜유기가 가진 자체 살균력과 보온성, 강한 내구력, 고급스러운 색상의 특징을 가진 제품의 생산에 있어 전통적인 제조방식의 기술적인 장점을 현대적 장비와 공학적 기술을 바탕으로 복잡/다양한 형태의 디자인 제품을 구현하며 기존 방식에서 해결하지 못한 유기(놋쇠) 내.외부 0.1mm~1mm 크기의 잔류 기포를 탈산제를 첨가하지 않고서도 제거하여 매끄러운 표면을 가진 주물유기 제품을 제조할 수 있으며, 냉간가공성을 향상시킬 수 있는 주물유기 제조 방법을 제공하는 데에 있다.
[ 과제의 해결 수단 ]
상기와 같은 목적을 달성하기 위하여 본 발명에 따른 주물유기 제조 방법은 구리와 주석을 일정한 중량비로 합금하고 용해하여 주괴를 만드는 유기합금단계와; 상기 유기합금단계에서 만들어진 주괴를 녹여 용융상태로 만든 후 금속플라스크에 주입하고, 상기 금속플라스크를 일정 온도를 갖는 소성로에서 일정시간 냉각시켜 유기원본을 만드는 주조단계와; 상기 주조단계에서 만들어진 유기원본을 열처리하는 열처리단계와; 상기 열처리단계를 통해 열처리된 유기원본을 일정 온도 이하에서 절삭 가공하여 최종 주물유기 제품을 생산하는 냉간절삭가공단계를; 포함하되, 상기 유기합금단계는, 주석 24.2±0.5 중량%, 나머지 구리로 합금되는 것을 특징으로 한다.또한, 본 발명에 따른 주물유기 제조 방법은 상기 유기합금단계가 흑연 도가니에서 상기 구리를 제1 용해온도 1100~1200℃로 일정시간 용융한 후 상기 주석을 주입하되, 상기 주석의 주입시 용탕의 제2 용해온도가 상기 제1 용해온도보다 150~300℃ 낮은 상태가 되도록 용해 가열기의 세기를 조절하는 것을 특징으로 한다.또한, 본 발명에 따른 주물유기 제조 방법은 상기 유기합금단계가 탄소봉을 이용하여 용탕 내부의 산소를 제거하고, 상기 용해 가열기의 산소량을 줄임으로써 그을음을 발생시켜 상기 그을음으로 용탕 표면을 코팅하며, 상기 구리가 용융된 용탕에 상기 주석을 주입한 이후에는 상기 용탕의 온도를 900℃ 이하로 유지시키는 것을 특징으로 한다.또한, 본 발명에 따른 주물유기 제조 방법은 상기 주조단계가 상기 금속플라스크를 150~250℃의 온도를 갖는 소성로에서 2시간 30분~3시간 30분 동안 냉각시키는 것을 특징으로 한다.또한, 본 발명에 따른 주물유기 제조 방법은 상기 열처리단계가 상기 주조단계에서 만들어진 유기원본을 630~640℃의 온도로 일정시간 가열한 후 소금물에 냉각시키는 것을 특징으로 한다.
[ 발명의 효과 ]
상기와 같은 구성에 의하여 본 발명에 따른 주물유기 제조 방법은 유기합금단계에서 금속 용융시 발생하는 주석의 손실을 감안하여 주석의 함유량을 보다 높여 합금함으로써 최종 제조된 주물유기 제품의 성분 함유량을 방짜유기의 성분 함유량과 유사하게 구현함으로써 방짜유기와 같은 미려한 색상과 강도의 특성을 유지할 수 있는 장점이 있다.또한, 본 발명에 따른 주물유기 제조 방법은 흑연 도가니, 탄소봉 및 용해 가열기의 조절을 통해 탈산제를 첨가하지 않고서도 제품의 내외부에 잔존하는 기포를 제거하여 매끄러운 표면을 가진 주물유기 제품을 제조할 수 있는 장점이 있고, 열처리 및 염수처리를 통해 냉간가공성을 향상시킬 수 있는 장점이 있다.
[ 도면의 간단한 설명 ]
도 1은 본 발명의 일실시예에 따른 주물유기 제조 방법의 흐름도도 2는 본 발명의 일실시예에 따라 제조된 주물유기 시편의 전체 사진도 3은 본 발명의 일실시예에 따라 제조된 주물유기 시편의 단면 절단 사진
[ 발명을 실시하기 위한 구체적인 내용 ]
이하에서는 도면에 도시된 실시예를 참조하여 본 발명에 따른 주물유기 제조 방법을 보다 상세하게 설명하기로 한다.도 1은 본 발명의 일실시예에 따른 주물유기 제조 방법의 흐름도이고, 도 2는 본 발명의 일실시예에 따라 제조된 주물유기 시편의 전체 사진이며, 도 3은 본 발명의 일실시예에 따라 제조된 주물유기 시편의 단면 절단 사진이다.도 1 내지 도 3을 살펴보면, 본 발명의 일실시예에 따른 주물유기 제조 방법은 유기합금단계(S10)와, 주조단계(S20)와, 열처리단계(S30)와, 냉간절삭가공단계(S40)를 포함한다.상기 유기합금단계(S10)는 구리와 주석을 일정한 중량비로 합금하고 용해하여 주괴를 만드는 단계로서 본 발명의 일실시예에서 상기 유기합금단계는 주석 24.2ㅁ0.5 중량%, 나머지 구리로 합금된다.즉, 상기 유기합금단계(S10)는 금속 용융시 발생하는 주석의 손실을 보충하고 주조 후 유기제품의 성분이 구리 78중량%, 주석 22중량%의 방짜유기 비율로 제조될 수 있도록 방짜유기의 주석의 함유량보다 많은 주석이 함유되도록 하는 것이다.또한, 상기 유기합금단계(S10)는 흑연 도가니에서 상기 구리를 제1 용해온도 1100~1200℃로 일정시간 용융한 후 상기 주석을 주입하되, 상기 주석의 주입시 용탕의 제2 용해온도가 상기 제1 용해온도보다 150~300℃ 낮은 상태가 되도록 용해 가열기의 세기를 조절한다.즉, 구리의 용융점은 1084℃로서 상기 구리를 용융시킬 수 있도록 제1 용해온도는 1100~1200℃가 되는 것이고, 주석의 용융점은 232℃이고 실제 구리 78중량%, 주석 22중량% 유기(놋쇠)의 용융점은 평균치 850℃로서 상기 제2 용해온도는 상기 제1 용해온도보다 150~300℃ 낮은 상태가 되도록 하는 것이다.만일, 상기 제2 용해온도를 상기 제1 용해온도인 1100~1200℃로 그대로 유지한다면 주석을 주입할 때 높은 온도로 인해 주석이 공기 중 산소와 결합하여 산화물(SnO₂)이 생겨 주석의 손실량이 증가하는 현상이 발생될 것이다.또한, 상기 유기합금단계(S10)은 탄소봉을 이용하여 용탕 내부의 산소를 제거하고, 상기 용해 가열기의 산소량을 줄임으로써 그을음을 발생시켜 상기 그을음으로 용탕 표면을 코팅함으로써 산소와의 접촉을 차단하며, 상기 구리가 용융된 용탕에 상기 주석을 주입한 이후에는 상기 용탕의 온도를 900℃ 이하로 유지시켜 과열산화를 방지함으로써 이와 같은 유기적인 결합관계를 통해 탈산제를 첨가하지 않고서도 제품의 내외부에 잔존하는 기포를 제거할 수 있게 되는 것이다.이와 같은 잔존 기포 제거를 통해 도 2 및 도 3에 도시된 바와 같이 매끄러운 표면을 가진 주물유기 제품을 제조할 수 있게 되는 것이다.상기 주조단계(S20)는 상기 유기합금단계(S10)에서 만들어진 주괴를 녹여 용융상태로 만든 후 금속플라스크에 주입하여 유기원본을 만드는 단계이다.상기 주조단계(S20)는 주물유기를 제조하는 통상의 기술자에게 일반적인 기술이지만, 본 발명의 일실시예에서는 상기 금속플라스크를 150~250℃의 온도를 갖는 소성로에서 2시간 30분~3시간 30분 동안 냉각 즉, 노냉시키는 것을 특징으로 한다.유기(놋쇠)는 열전도율이 낮아 응고시간이 길다. 그래서 상기 금속플라스크를 급냉하면 주물품의 조직이 깨지거나 균열이 생기며, 공냉은 계절에 따라 조금씩 냉각 편차가 생기므로 본 발명의 일실시예에서는 노냉을 통해 냉각속도를 일정하게 유지함으로써 겨울과 여름 사이의 냉각 편차를 줄일 수 있게 된다.상기 열처리단계(S30)는 상기 주조단계(S20)에서 만들어진 유기원본을 열처리하는 단계로서, 본 발명의 일실시예서는 상기 주조단계(S20)에서 만들어진 유기원본을 630~640℃의 온도로 10~30분 동안 가열한 후 소금물에 냉각시킨다.상기 주조단계(S20) 이후의 유기원본의 상태는 주석의 함량이 22%에 달해 취성을 유발하는 δ상이 형성되어 이로 인해 균열이 쉽게 발생하며 냉간가공을 할 수 없다. 따라서 냉간 절삭가공성을 높이기 위해  균열이 발생하지 않는 α와 β상의 마텐사이트 조직상이 존재하는 586℃~700℃구간에서 열뜨임(Tempering) 과정이 필요하다. 전기 가마에서 가열 후 입수 시키는 사이 40~50℃정도의 온도 손실이 발생해 580도 이하로 내려가게 되면 가공성이 낮은 조직의 상태로 변화될 수 있어 630℃~640℃로 가열하고 유기(놋쇠)의 크기와 두께에 따라 10~30분 동안 가열한 후 소금물(NaCl)에 냉각한다. 소금물(NaCl)은 ��칭(담금질) 속도가 물보다 5배가 빨라 표면 산화막 제거가 빠르게 이뤄지고 취성이 제거되어 절삭가공성이 높은 마텐사이트 조직을 얻을 수 있다. 이와 같은 소금물(NaCl)로 염수처리시 염소가 표면 산화막 제거에 효과적으로 작용한다.구리(Cu)-주석(Sn) 유기(놋쇠) 합금 중 납(Pb)이 함유되면 소량의 납이 녹아 표면을 덮고 있기 때문에 열처리 후 염수 처리시 표면의 산화막이 제거 되지 않는다. 다.이는 주조성을 높이기 위한 소량의 납(Pb)을 첨가하지 않고 잔류산소를 제거하기 위해 본 발명에서와 같이 탈산제를 넣지 않는 방법으로 해결할 수 있으며, 이를 통해 잔류 불순물이 기준량 이하로 첨가된 고순도의 유기(놋쇠)를 제조할 수 있다.상기 냉간절삭가공단계(S40)는 상기 열처리단계(S30)를 통해 열처리되어 절삭가공성이 높은 마텐사이트 조직으로 된 유기원본을 일정 온도 이하에서 절삭 가공하여 최종 주물유기 제품을 생산하는 단계이다.앞에서 설명되고 도면에서 도시된 주물유기 제조 방법은 본 발명을 실시하기 위한 하나의 실시예에 불과하며, 본 발명의 기술적 사상을 한정하는 것으로 해석되어서는 안된다. 본 발명의 보호범위는 이하의 특허청구범위에 기재된 사항에 의해서만 정하여지며, 본 발명의 요지를 벗어남이 없이 개량 및 변경된 실시예는 본 발명이 속하는 기술분야에서 통상의 지식을 가진 자에게 자명한 것인 한 본 발명의 보호범위에 속한다고 할 것이다.
[ 부호의 설명 ]
S10	유기합금단계S20	주조단계S30	열처리단계S40	냉간절삭가공단계